(57)【要約】    【課題】  アラミドの繊維、繊維束や糸などのアラミド繊維材料に無電解銀めっきを均等に付着する。    【解決手段】  アラミド繊維材料に無電解銀めっきを施すめっき方法において、アラミド繊維材料は、巻き芯Ｂに巻いて巻き体Ｗにする。巻き芯Ｂは、開口率が半分位以上の高透液性にする。無電解銀めっき液は、弱還元剤又は析出遅延剤を含み、銀の析出反応が活発な時間が長い低反応性にする。アラミド繊維材料の巻き体Ｗには、低反応性の無電解銀めっき液を供給し、めっき液の析出反応が活発である間、めっき液が巻き体Ｗを内側から外側又は外側から内側への一方向に流れる順流工程と、順流の逆方向に流れる逆流工程とを交互に繰り返す。【選択図】  図１
2006002213.tif 000002
【特許請求の範囲】
【請求項１】
アラミドの繊維、繊維束や糸などのアラミド繊維材料に無電解銀めっきを施すめっき方法において、
アラミド繊維材料は、巻き芯に巻いて巻き体にし、巻き芯は、開口率が半分位以上の高透液性にし、
無電解銀めっき液は、弱還元剤又は析出遅延剤を含み、銀の析出反応が活発な時間が長い低反応性にし、
アラミド繊維材料の巻き体には、低反応性の無電解銀めっき液を供給し、めっき液の析出反応が活発である間、めっき液が巻き体を内側から外側又は外側から内側への一方向に流れる順流工程と、順流の逆方向に流れる逆流工程とを交互に繰り返すことを特徴とするめっき方法。
【請求項２】
順流工程と逆流工程との間、逆流工程と順流工程との間には、めっき液が流れずにアラミド繊維材料の巻き体がめっき液に浸漬している滞留工程を設けることを特徴とする請求項１に記載のめっき方法。
【請求項３】
アラミド繊維材料に無電解銀めっきを施す前に前処理を施すに当り、めっきの前処理液をアラミド繊維材料の巻き体に供給し、
前処理液が巻き体を内側から外側又は外側から内側への一方向に流れる順流工程と、順流の逆方向に流れる逆流工程とを交互に繰り返すことを特徴とする請求項１又は２に記載のめっき方法。
【請求項４】
請求項１、２又は３に記載のめっき方法でアラミド繊維材料に無電解銀めっきを施し、銀めっきが連続して被覆されて導電性がある銀膜被覆のアラミド繊維材料。
【発明の詳細な説明】
【技術分野】
【０００１】
本発明は、アラミドの繊維、繊維束や糸などに無電解銀めっきを施す技術に関する。
【背景技術】
【０００２】
アラミドは、芳香族ポリアミドとも言われる。アラミド繊維は、引張強さ、弾力性や耐熱性に優れている。銀は、抗菌性、防臭性や導電性に優れている。銀がめっきされたアラミドの繊維、繊維束や糸などのアラミド繊維材料は、金属膜被覆の繊維材料として優れている。
【０００３】
［特許文献１（特表平８−５０４２４１号公報）］
これは、アラミド繊維の糸に無電解銀めっきを施す技術を開示している。
アラミド繊維の糸は、オープンラック（open rack）上に巻かれた状態で、めっきの前処理と本処理が施される。前処理では、アラミド繊維の糸は、硫酸溶液に浸漬する。その後、水で洗浄し、酸を除去する。次に、増感溶液に浸漬する。増感溶液は、無水塩化第一錫と塩酸からなる。その後、水ですすいて、過剰な第一錫イオンを除去する。めっきの本処理では、アラミド繊維の糸は、めっき水溶液に浸漬する。めっき水溶液は、硝酸銀、水酸化アンモニウム溶液と湿潤剤からなる。その後、めっき水溶液にホルムアルデヒドを加え、間欠的に撹拌する。
【０００４】
［特許文献２（特開２００１−４０５７８号公報）］
これは、ポリエステル繊維、ナイロン繊維やアクリル繊維の糸に無電解銀めっきを施す技術を開示している。
めっき槽は、中心部に管状軸を縦に設けている。管状軸は、上端を閉鎖し、周壁に多数の液通過孔を貫通している。管状軸の閉鎖上端と液通過孔付きの透液性周壁は、めっき槽の内部に配置している。管状軸の下端は、めっき槽の下に突出している。めっき液の貯蔵槽は、ポンプを経て管状軸の下端に接続している。めっき槽の内部は、周壁を貫通してめっき液の貯蔵槽に接続している。
【０００５】
めっき槽内の管状軸には、その外回りに円筒形状の巻糸体を差し込む。巻糸体は、透液性の巻き芯に糸を巻いている。めっき液は、貯蔵槽からポンプで管状軸の下端に供給される。管状軸に流入しためっき液は、管状軸の透液性周壁から巻糸体内側の透液性巻き芯を経て、巻糸体の糸間の隙間を通過し、巻糸体の外側に流出し、めっき槽に流入する。めっき槽に流入しためっき液は、貯蔵槽に戻る。巻糸体の糸は、無電解銀めっきが施される。めっき液は、硝酸銀、ホルマリンとアンモニア水を含む。
【０００６】
また、特許文献２は、「めっき液の管状軸への供給を一時停止し、めっき槽に貯留しためっき液を巻糸体に浸透させ、必要に応じ、このめっき液を、管状軸を経て系外に排出し、めっき槽から巻糸体を経て管状軸に向う逆流を一時的に形成し、これによりめっきの均一性を向上させる」ことを提案している。
【０００７】
【特許文献１】特表平８−５０４２４１号公報
【特許文献２】特開２００１−４０５７８号公報
【発明の開示】
【発明が解決しようとする課題】
【０００８】
特許文献１の技術は、アラミド繊維と銀などの金属膜被覆との良好な接着性を得ることを課題にしている。アラミド繊維に銀を均一に無電解めっきすることは、開示していない。
【０００９】
特許文献２の技術は、白色導電糸を製造することを課題にしている。アラミド繊維の糸に無電解銀めっきを施すことは、開示していない。
【００１０】
アラミド繊維材料に無電解銀めっきを均等に付着することが望まれる。
【００１１】
［めっきの不均等が発生する原因］
１）特許文献１、２の技術において、無電解銀めっき液は、強還元剤のホルマリンと、析出促進剤のアンモニアを含み、銀の析出速度が早い。高反応性である。換言すると、活性が低下する速度が早く、銀の析出反応が活発な時間が短い。その短い時間の間に、めっき液が被めっき物の各部に同様に均等に接触していないと、めっきが均等に付着し難い。
【００１２】
特許文献２の技術では、高反応性のめっき液が巻糸体を内側から外側に通過する。巻糸体は、内側でめっきが付着し易く、外側でめっきが付着し難い。めっきは、巻糸体の内外で均等になり難い。
【００１３】
２）特許文献２は、巻糸体を通過しためっき液を巻糸体に一時的に浸透させる又は逆流させることを提案しているが、巻糸体を通過した高反応性のめっき液は、活性が大きく低下しているので、これを巻糸体に一時的に浸透又は逆流させても、めっきを巻糸体の内外で均等にする効果は、ほとんどない。
【００１４】
３）特許文献２の技術において、透液性の巻き芯は、円筒の周壁に多数の液通過孔を軸方向と周方向に配列したものと推察される。巻糸体は、巻き芯の液通過孔の貫通位置ではめっき液が流れ易く、非貫通位置ではめっき液が流れ難い。従来の透液性の巻き芯は、外周面に開口する各液通過孔が小さく、外周面の巻き面積に対する液通過孔の総面積の割合、開口率が四分の一位である。透液性が低い。めっきは、巻糸体の軸方向又は周方向で不均等になり易い。
【００１５】
［めっきを均等にするための着想］
１）アラミド繊維材料に付着する無電解銀めっきを均等にするため、高反応性のめっき液に代えて、低反応性のめっき液を用いることにした。低反応性の銀めっき液は、巻き芯に巻いたアラミド繊維材料の巻き体を内側から外側又は逆向きに通過したときに、活性が低下する程度が低い。銀めっきは、巻き体の内外での不均等が小さくなる。
【００１６】
低反応性の銀めっき液は、弱還元剤又は析出遅延剤を含む。アラミド繊維材料に銀が低速度で析出する。銀の析出反応が活発な時間が長い。
【００１７】
２）低反応性の無電解銀めっき液は、アラミド繊維材料の巻き体に供給し、析出反応が活発である間、順流と逆流を交互に繰り返すことにした。順流工程は、めっき液が巻き体を内側から外側又は外側から内側の一方向に貫流する。逆流工程は、順流の逆方向に貫流する。巻き体に供給するめっき液の析出反応が活発である間、めっき液の順流と逆流を交互に繰り返すと、めっきは、巻き体の内外で均等になり易い。
【００１８】
また、順流工程と逆流工程との間には、めっき液の滞留工程を設けることとした。滞留工程は、めっき液が流れずに巻き体がめっき液に浸漬する。滞留工程があると、めっき液の順流と逆流との切り替えが円滑である上、めっき液が巻き体に浸透する。
【００１９】
３）アラミド繊維材料を巻く透液性の巻き芯は、開口率を従来の約２倍以上に高め、高透液性にすることにした。巻き芯が高透液性であると、めっきは、巻き体の軸方向又は周方向で均等になり易い。
【課題を解決するための手段】
【００２０】
１）アラミドの繊維、繊維束や糸などのアラミド繊維材料に無電解銀めっきを施すめっき方法において、
アラミド繊維材料は、巻き芯に巻いて巻き体にし、巻き芯は、開口率が半分位以上の高透液性にし、
無電解銀めっき液は、弱還元剤又は析出遅延剤を含み、銀の析出反応が活発な時間が長い低反応性にし、
アラミド繊維材料の巻き体には、低反応性の無電解銀めっき液を供給し、めっき液の析出反応が活発である間、めっき液が巻き体を内側から外側又は外側から内側への一方向に流れる順流工程と、順流の逆方向に流れる逆流工程とを交互に繰り返す。
【００２１】
２）上記のめっき方法において、
順流工程と逆流工程との間、逆流工程と順流工程との間には、めっき液が流れずにアラミド繊維材料の巻き体がめっき液に浸漬している滞留工程を設ける。
【００２２】
３）上記のめっき方法において、
アラミド繊維材料に無電解銀めっきを施す前に前処理を施すに当り、めっきの前処理液をアラミド繊維材料の巻き体に供給し、
前処理液が巻き体を内側から外側又は外側から内側への一方向に流れる順流工程と、順流の逆方向に流れる逆流工程とを交互に繰り返す。
【００２３】
４）上記のめっき方法でアラミド繊維材料に無電解銀めっきを施し、銀めっきが連続して被覆されて導電性がある銀膜被覆のアラミド繊維材料。
【発明の効果】
【００２４】
アラミド繊維材料に無電解銀めっきが均等に付着し易い。
【発明を実施するための最良の形態】
【００２５】
実施形態のアラミド繊維材料の無電解銀めっきは、前処理と本処理とからなる。
【００２６】
［無電解銀めっきの本処理（図１〜図３参照）］
本処理装置は、図１又は図２に示すように、処理槽１の中心部に管状軸２を縦に設けている。管状軸２は、上端を閉鎖し、周壁に多数の液通過孔を貫通している。その周壁は、開口率が半分位以上である。高透液性である。管状軸２の上端と周壁は、処理槽１内に配置している。管状軸２の下端は、処理槽１の下に突出している。
【００２７】
巻き体Ｗは、巻き芯Ｂにアラミド繊維材料をソフトチーズ巻きしている。巻き芯Ｂは、円筒の周壁に多数の液通過孔を貫通している。その周壁は、開口率が半分位以上である。高透液性である。アラミド繊維材料は、アラミドの繊維、繊維束や糸などである。
【００２８】
巻き芯Ｂは、管状軸２の外回りに差し込まれると、巻き体Ｗと一緒に処理槽１内に没入する。巻き芯Ｂの下端が処理槽１の底板上の座板に当り、巻き芯Ｂの上端から管状軸２の上端が突出する。管状軸２の上端は、外周を螺子部にしている。この螺子部には、ナット３を螺合して緊締する。巻き芯Ｂと巻き体Ｗは、管状軸２の外回りに着脱可能に取り付ける。
【００２９】
処理槽１の側方には、めっき液の銀塩溶液の貯蔵槽４とめっき液の還元溶液の貯蔵槽５を設けている。処理槽１の下側には、液槽６を設けている。銀塩溶液の貯蔵槽４と還元溶液の貯蔵槽５は、それぞれ、ポンプ付き供給通路７、８で液槽６に接続している。めっき液の銀塩溶液と還元溶液は、供給通路７、８で液槽６に供給され、液槽６で混合する。銀塩溶液の供給量と供給時期を制御する供給制御装置と、還元溶液の供給量と供給時期を制御する供給制御装置を設けている。
【００３０】
液槽６は、供給管９で管状軸２の下端に接続している。供給管９には、ポンプ１０と逆止弁を介在している。ポンプ１０は、液槽６のめっき液を管状軸２内に押し込む。処理槽１は、管状軸２に取り付けた巻き体Ｗより高い位置に流出口を設け、この流出口を流出管１１で液槽６に接続している。液槽６、ポンプ１０付き供給管９、管状軸２、処理槽１と流出管１１で、めっき液を巻き体Ｗの内側から外側に流す順流通路を構成している。
【００３１】
管状軸２の下端は、逆流管１２で処理槽１の外側を経て処理槽１に接続している。逆流管１２には、電磁開閉弁１３、ポンプ１４と逆止弁を介在している。ポンプ１４は、管状軸２内からめっき液を吸い出す。管状軸２、ポンプ１４付き逆流管１２と処理槽１で、めっき液を巻き体Ｗの外側から内側に流す逆流通路を構成している。
【００３２】
順流通路と逆流通路には、順流制御装置と逆流制御装置を接続している。順流制御装置は、タイマーに予め設定した順流時間の間、電磁開閉弁１３を閉鎖し、ポンプ１０を作動して、順流通路にめっき液を流す。順流時間は、２〜１０分位である。逆流制御装置は、タイマーに予め設定した逆流時間の間、電磁開閉弁１３を開放し、ポンプ１４を作動して、逆流通路にめっき液を流す。逆流時間は、２〜１０分位である。
【００３３】
順流制御装置と逆流制御装置には、めっき時間制御装置を接続している。めっき時間制御装置は、タイマーに予め設定しためっき時間の間、順流制御装置と逆流制御装置とを交互に繰り返して作動する。めっき時間は、０．５〜２時間位である。
【００３４】
また、めっき時間制御装置には、滞留時間制御装置を接続している。滞留時間制御装置は、順流制御装置が停止してから逆流制御装置が作動するまでの時間と、逆流制御装置が停止してから順流制御装置が作動するまでの時間とを、それぞれ、タイマーに予め設定した滞留時間にする。滞留時間は、数秒〜１分位である。
【００３５】
処理槽１の底板には、排出口を設け、この排出口を排出通路１５で液槽６に接続している。排出通路１５には、手動開閉弁を介在している。
【００３６】
本処理を行う場合、本処理装置の運転準備を行う。管状軸２には、図１に示すように、アラミド繊維材料の巻き体Ｗを取り付ける。排出通路１５は、手動開閉弁で閉鎖する。貯蔵槽４、５には、それぞれ、めっき液の銀塩溶液と還元溶液を貯蔵する。めっき液は、アラミド繊維材料に銀が低速度で析出する低反応性の無電解銀めっき液である。
【００３７】
本処理装置は、運転準備の後、作動する。すると、貯蔵槽４の銀塩溶液と貯蔵槽５の還元溶液は、それぞれ、予め設定した量が液槽６に供給される。銀塩溶液と還元溶液は、液槽６で混合して、銀の析出反応が始まる。すると、予め設定しためっき時間、銀の析出反応が活発である時間、例えば１時間の間、図３に示すように、順流工程と逆流工程とが交互に繰り返される。順流工程と逆流工程との間、逆流工程と順流工程との間には、滞留工程が介在する。予め設定した供給時期には、貯蔵槽４の銀塩溶液と貯蔵槽５の還元溶液は、再び、予め設定した量が液槽６に供給される。液槽６には、新しい銀塩溶液と還元溶液が追加される。
【００３８】
順流工程では、予め設定した順流時間、例えば５分の間、電磁開閉弁１３を閉鎖し、ポンプ１０を作動して、順流通路にめっき液を流す。液槽６の銀塩溶液と還元溶液が混合しためっき液は、ポンプ１０付き供給管９を経て管状軸２に流入し、巻き体Ｗを内側から外側に通過し、処理槽１に流入する。処理槽１に流入しためっき液は、液面が上昇し、巻き体Ｗがめっき液に没入する。処理槽１のめっき液の液面が処理槽１の流出口、流出管１１の入口に達すると、処理槽１の流出口を超えるめっき液は、流出管１１を経て液槽６に流入する。めっき液は、液槽６、ポンプ１０付き供給管９、管状軸２、処理槽１と流出管１１からなる順流通路を循環する。
【００３９】
逆流工程では、予め設定した逆流時間、例えば５分の間、電磁開閉弁１３を開放し、ポンプ１４を作動して、逆流通路にめっき液を流す。管状軸２内のめっき液は、ポンプ１４付き逆流管１２を経て処理槽１に流入し、管状軸２に固定した巻き体Ｗを外側から内側に通過し、管状軸２内に流入する。めっき液は、管状軸２、ポンプ１４付き逆流管１２と処理槽１からなる逆流通路を循環する。
【００４０】
滞留工程では、予め設定した滞留時間、例えば０．５分の間、ポンプ１０もポンプ１４も作動せず、順流通路にも逆流通路にもめっき液が流れず、巻き体Ｗが処理槽１のめっき液に没入して浸漬している。
【００４１】
予め設定しためっき時間が経過する頃には、無電解銀めっきが巻き体Ｗのアラミド繊維材料に均等に付着している。その後、巻き体Ｗは、水洗し、乾燥する。
【００４２】
［無電解銀めっきの前処理（図４と図５参照）］
前処理装置は、本処理装置と少し異なるだけである。本処理装置における銀塩溶液と還元溶液の貯蔵槽４、５、ポンプ付き供給通路７、８、及び、銀塩溶液と還元溶液の両供給制御装置に代えて、図４に示すように、前処理液の貯蔵槽２１、ポンプ付き供給通路２２と、前処理液の供給制御装置を設けている。また、本処理装置におけるめっき時間制御装置に代えて、前処理時間制御装置を設けている。その他の構成は、本処理装置におけるのと同様である。
【００４３】
無電解めっきの前処理を行う場合、管状軸２には、図４に示すように、アラミド繊維材料の巻き体Ｗを取り付ける。排出通路１５は、手動開閉弁で閉鎖する。貯蔵槽２１には、前処理液を貯蔵する。その後、前処理装置を運転する。すると、貯蔵槽２１の前処理液は、予め設定した量が液槽６に供給される。また、予め設定した前処理時間、前処理液の反応が活発である時間、１〜３０分位の間、図５に示すように、順流工程と逆流工程とが交互に繰り返される。順流工程と逆流工程との間、逆流工程と順流工程との間には、滞留工程がある。
【００４４】
順流工程では、予め設定した順流時間の間、電磁開閉弁１３を閉鎖し、ポンプ１０を作動して、順流通路に前処理液を流す。液槽６の前処理液は、ポンプ１０付き供給管９を経て管状軸２に流入し、巻き体Ｗを内側から外側に通過し、処理槽１に流入する。処理槽１に流入した前処理液は、液面が上昇し、巻き体Ｗが前処理液に没入する。処理槽１の前処理液の液面が処理槽１の流出口、流出管１１の入口に達すると、処理槽１の流出口を超える前処理液は、流出管１１を経て液槽６に流入する。前処理液は、液槽６、ポンプ１０付き供給管９、管状軸２、処理槽１と流出管１１からなる順流通路を循環する。
【００４５】
逆流工程では、予め設定した逆流時間の間、電磁開閉弁１３を開放し、ポンプ１４を作動して、逆流通路に前処理液を流す。管状軸２内の前処理液は、ポンプ１４付き逆流管１２を経て処理槽１に流入し、巻き体Ｗを外側から内側に通過し、管状軸２内に流入する。前処理液は、管状軸２、ポンプ１４付き逆流管１２と処理槽１からなる逆流通路を循環する。
【００４６】
滞留工程では、予め設定した滞留時間の間、ポンプ１０もポンプ１４も作動せず、順流通路にも逆流通路にも前処理液が流れず、巻き体Ｗが処理槽１の前処理液に没入して浸漬している。
【００４７】
予め設定した前処理時間が経過する頃には、巻き体Ｗのアラミド繊維材料が均等に前処理されている。その後、巻き体Ｗは、前処理装置の管状軸２から取り外し、水洗する。一連の前処理が済んだ巻き体Ｗは、本処理装置の管状軸２に取り付けて、本処理を行う。
【００４８】
［無電解銀めっきの例］
アラミド繊維材料は、アラミド繊維のフィラメントの束である。アラミドは、パラ系アラミドであり、ポリパラフェニレンテレフタルアミドである。巻き芯Ｂに巻いて巻き体Ｗにするアラミドフィラメントの束は、質量が３００gで、織度が６６dTex、フィラメント数が１０００本である。
【００４９】
巻き芯Ｂは、合成樹脂製又は金属製の円筒の周壁に多数の液通過孔を貫通している。外周面の巻き面積に対する液通過孔の総面積の割合、開口率が６０％又は７０％である。高透液性である。
【００５０】
無電解銀めっき液は、強還元剤と析出促進剤を含まず、弱還元剤と析出遅延剤を含み、低反応性である。銀がアラミド繊維材料に析出する反応が活発な時間が長い。
【００５１】
貯蔵槽４に貯蔵する銀塩溶液は、水溶液の１リットル当り、銀塩の硝酸銀２ｇと錯化剤のエチレンジアミン１０ｍｌを含む。貯蔵槽５に貯蔵する還元溶液は、水溶液の１リットル当り、弱還元剤の蟻酸１０ｇと析出遅延剤兼安定剤のチオリンゴ酸１ｇを含む。めっき液は、温度が２８℃である。めっき時間が６０分である。
【００５２】
前処理は、エッチング処理、中和処理、表面調整処理、触媒付与処理とキャタライザー処理を順次行う。各前処理の間には、それぞれ、水洗処理を行う。各前処理毎に専用の前処理装置を配置し、各前処理装置の貯蔵槽２１に各前処理液を貯蔵する。
【００５３】
エッチング液は、水溶液の１リットル当り、無水クロム酸３５０ｇと硫酸２５０ｍｌを含む。液温は、６５℃である。エッチングの前処理時間は、５分である。
【００５４】
中和液は、亜硫酸水素ナトリウムの水溶液であり、濃度が５％である。液温は、室温である。中和の前処理時間は、５分である。
【００５５】
表面調整液は、触媒付着用シランカップリング剤であり、水溶液の１リットル当り、α−アミノエチルトリエトキシシラン５０ｍｌを含む。液温は、４５℃である。表面調整の前処理時間は、５分である。
【００５６】
触媒付与液は、水溶液の１リットル当り、塩化パラジウムと塩化第一錫とのコロイド溶液８０ｍｌと塩酸３００ｍｌを含む。液温は、４５℃である。触媒付与の前処理時間は、５分である。
【００５７】
キャタライザー液は、硫酸の水溶液であり、濃度が１０％である。液温は、４５℃である。キャタライザーの前処理時間は、５分である。
【００５８】
また、エッチング液と中和液は、上記とは異なるものにする。エッチング液は、カセイソーダの水溶液である。１リットル当り、カセイソーダ５０〜１００ｇを含む。液温は、６０〜６５℃である。エッチングの前処理時間は、５〜１０分である。中和液は、塩酸の水溶液であり、濃度が５％である。液温は、室温である。中和の前処理時間は、５分である。
【００５９】
いずれのめっき例でも、アラミドフィラメントの束は、無電解銀めっきが連続して均等に付着した。銀膜被覆のアラミドフィラメント束は、巻き芯Ｂに巻いたときに巻き体Ｗの内側であった部分でも、外側であった部分でも、長さ１cm当りの電気抵抗値が０．００Ω以下であった。
【００６０】
低反応性の無電解銀めっき液には、次のものも例示される。
１）銀塩溶液は、水溶液の１リットル当り、銀塩の硝酸銀７ｇと錯化剤のトリエタノールアミン１２ｍｌを含む。還元溶液は、水溶液の１リットル当り、弱還元剤のグルコース（ブドウ糖）５ｇと析出遅延剤兼安定剤の２，２−チオジエタノール１２ｇを含む。めっき液は、温度が室温である。めっき時間が８０分である。
２）銀塩溶液は、水溶液の１リットル当り、銀塩の硝酸銀５ｇと錯化剤のヘキサエチレンペンタアミン３５ｍｌを含む。還元溶液は、水溶液の１リットル当り、弱還元剤の次亜燐酸ナトリウム７ｇと析出遅延剤兼安定剤の３，６−ジチオ−１，８−オクタンジオール４ｇを含む。めっき液は、温度が室温である。めっき時間が１１０分である。
【００６１】
［変形例］
１）上記の実施形態において、アラミド繊維材料は、多数のアラミド繊維の束であるが、単数のアラミド繊維にする。又は、アラミド繊維の糸にする。
２）上記の実施形態において、繊維材料のアラミドは、パラ系アラミドであり、ポリパラフェニレンテレフタルアミドであるが、他のパラ系アラミドにする。又は、メタ系アラミドにする。例えば、ポリメタフェニレンイソフタルアミドにする。
３）上記の実施形態において、巻き芯Ｂは、開口率が６０％又は７０％であるが、５０％又は７５％位にする。
４）上記の実施形態において、本処理装置、前処理装置の順流通路は、めっき液、前処理液が巻き体Ｗを内側から外側への一方向に流れ、逆流通路は、めっき液、前処理液が巻き体Ｗを外側から内側への逆方向に流れるが、順流通路と逆流通路の流れの向きを反対にする。順流通路は、めっき液、前処理液が巻き体Ｗを外側から内側への一方向に流れる構成にする。逆流通路は、めっき液、前処理液が巻き体Ｗを内側から外側への逆方向に流れる構成にする。
５）上記の実施形態において、本処理装置、前処理装置の管状軸２に取り付ける巻き体Ｗは、単数であるが、複数にする。
【産業上の利用可能性】
【００６２】
本発明は、電磁波シールド、電線、抗菌性物品や濾過体の素材や、複合材料の強化材の製造に利用される。
【図面の簡単な説明】
【００６３】
【図１】本発明の実施形態における無電解めっき装置の本処理装置に巻き体を取り付けた状態の概略縦断面図。
【図２】同本処理装置において巻き体を上方に取り外した状態の概略縦断面図。
【図３】同本処理装置の工程図。
【図４】同無電解めっき装置の前処理装置に巻き体を取り付けた状態の概略縦断面図。
【図５】同前処理装置の工程図。
【符号の説明】
【００６４】
Ｂ  巻き芯
Ｗ  アラミド繊維材料の巻き体
１  処理槽
２  管状軸
３  ナット
４  めっき液の銀塩溶液の貯蔵槽
５  めっき液の還元溶液の貯蔵槽
６  液槽
７、８  ポンプ付き供給通路
９  供給管
１０  ポンプ
１１  流出管
１２  逆流管
１３  電磁開閉弁
１４  ポンプ
１５  排出通路
２１  前処理液の貯蔵槽
２２  ポンプ付き供給通路
【図１】
2006002213.tif 000003
【図２】
2006002213.tif 000004
【図３】
2006002213.tif 000005
【図４】
2006002213.tif 000006
【図５】
2006002213.tif 000007